(57)【特許請求の範囲】
【請求項１】
ポリエステル樹脂（Ａ）１００質量部に対して、平均粒子径３μｍ以下の無機フィラー（Ｂ）０．００５〜２０質量部、多官能グリシジル基含有スチレン系ポリマー（Ｃ）０．０５〜３質量部、非カーボンブラック系顔料（Ｄ１）０．０５〜１０質量部、及び有機染料（Ｄ２）０〜１０質量部を含有するポリエステル樹脂組成物であって、前記非カーボンブラック系顔料（Ｄ１）が、Ｃｕ‐Ｃｒ‐Ｍｎ系、Ｃｏ‐Ｆｅ‐Ｃｒ系、Ｆｅ‐Ｃｒ系、Ｍｎ‐Ｂｉ系、Ｃｏ‐Ｃｒ‐Ｆｅ‐Ｍｎ系の複合酸化物系顔料、アゾ系、アントラキノン系、フタロシアニン系、イソインドリノン系、キナクリドン系、ペリレン系の有機系顔料から選ばれた単独、もしくは２種以上のものであり、該ポリエステル樹脂組成物のＣＩＥ色差系のＬ＊ａ＊ｂ＊系による色相Ｌ＊値が１０以下であることを特徴とする自動車のランプ部材用ポリエステル樹脂組成物。
【請求項２】
ポリエステル樹脂（Ａ）が、ポリブチレンテレフタレート樹脂（ａ）とポリエチレンテレフタレート樹脂（ｂ）とを質量比で１００：０〜５０：５０の割合で含んでいる請求項１に記載の自動車のランプ部材用ポリエステル樹脂組成物。
【請求項３】
無機フィラー（Ｂ）が、タルク、硫酸バリウム、炭酸カルシウム及び二酸化チタンから選ばれる１種または２種以上を含有することを特徴とする請求項１または２に記載の自動車のランプ部材用ポリエステル樹脂組成物。
【発明の詳細な説明】
【技術分野】
【０００１】
本発明は、太陽光集光による発熱を効果的に抑制し、かつ良好な意匠性と耐熱性を有する、黒原着仕様の自動車用ランプ部材として用いることのできるポリエステル樹脂組成物に関する。
【背景技術】
【０００２】
ポリブチレンテレフタレート樹脂は、その優れた射出成形性、機械特性、耐熱性、電気特性、耐薬品性等を利用して、自動車部品、機械部品、電気・通信部品等の分野で射出成形品として広く利用されている。さらに金型転写性にも優れ、特に良好な外観が求められる自動車のエクステンション用途等のランプ部材にも好適に用いられる。またその用途から、樹脂の耐熱性や成形時等におけるガス発生抑制（低ガス性）を高度に制御する必要がある。
【０００３】
一方、近年、高級車等のヘッドランプにはＬＥＤライトが搭載され、ランプデザインもこれまでと一新され始めている。例えば、リフレクタータイプ（光源の光をリフレクターで反射して照射）では光源直近の部分をアルミニウム蒸着する必要があるが、それをプロジェクタータイプ（光源の光を前方のレンズへ集光して照射）に変更し、光源直近の部分を黒原着仕様とするデザインも出てきている。しかしこの変更によって、太陽光がプロジェクターレンズで反射し、その光が周辺の黒部分に集光した際、集光部分が非常に高温になることに起因してキズが付くというような太陽光集光問題が発生するようになった（この現象自体は昔から知られていたが、ランプデザイン上これまではあまり問題になることはなかった）。この問題を受けて、太陽光が集光しても高温にならないような非蓄熱性、赤外光反射性、赤外光透過性を有する材料や、高温となってもキズが付かない、耐熱性を有する材料が求められている。
【０００４】
太陽光日射による温度上昇を抑える黒原着ポリエステル樹脂組成物を得る技術として、例えば特許文献１には、カーボンブラックを含有せず、調色により黒色とした染料を含有するポリエチレンテレフタレート樹脂組成物が開示されている。しかし、本発明の組成によれば、染料起因によるフォギングの悪化が問題となる場合が多く、自動車のランプ部材用途として実用的に使用が困難である。さらにポリエチレンテレフタレートのような結晶化速度が比較的遅い結晶性樹脂の場合、結晶化による耐熱性が不足するため、太陽光集光のような高エネルギーが集中するような状況では、集光部分が溶融する場合があり、自動車のランプ部材用途としては適さない。
【０００５】
赤外光を透過させる技術として、例えば特許文献２〜４には、ポリブチレンテレフタレートまたはポリブチレンテレフタレートとポリブチレンテレフタレート共重合体からなる樹脂と、ポリカーボネート樹脂、スチレンアクリロニトリル樹脂、１，４−シクロヘキサンジメタノール成分を含むポリエステル樹脂等の非晶樹脂を配合してなる樹脂組成物が開示されている。しかし、これらの技術はポリブチレンテレフタレート系樹脂の赤外光透過性を上げるのには有用であるが、非晶樹脂の添加により熱変形温度が著しく低下するため、特にランプ部材用途としては実用的に使用が困難である。
【先行技術文献】
【特許文献】
【０００６】
【特許文献１】特開２０１４−１２５５８８号公報
【特許文献２】特開２００４−３１５８０５号公報
【特許文献３】特許第５０３４２１７号公報
【特許文献４】特開２００８−１０６２１７号公報
【発明の概要】
【発明が解決しようとする課題】
【０００７】
本発明は、かかる従来技術の課題を背景になされたものである。すなわち、本発明の目的は、太陽光集光による発熱を効果的に抑制し、かつ良好な意匠性と耐熱性を有する、黒原着仕様の自動車のランプ部材用ポリエステル樹脂組成物を提供することにある。
【課題を解決するための手段】
【０００８】
上記課題は、カーボンブラックによる蓄熱性を抑制すること、すなわちカーボンブラック以外の非蓄熱性顔料を使用することや、赤外光反射性を有する顔料を用い、必要により有機染料を併用することで十分な黒味を有するポリエステル樹脂組成物を作製することで解決できることを見出した。さらに該組成物として最適なポリエステル樹脂の選定を行い、求められる耐フォギング性（低ガス性）を満足する配合を検討した。
【０００９】
本発明者らは鋭意検討し、本発明を完成させた。
すなわち、本発明は以下の構成を有するものである。
［１］  ポリエステル樹脂（Ａ）１００質量部に対して、平均粒子径３μｍ以下の無機フィラー（Ｂ）０．００５〜２０質量部、多官能グリシジル基含有スチレン系ポリマー（Ｃ）０．０５〜３質量部、非カーボンブラック系顔料（Ｄ１）０．０５〜１０質量部、及び有機染料（Ｄ２）０〜１０質量部を含有するポリエステル樹脂組成物であって、該ポリエステル樹脂組成物のＣＩＥ色差系のＬ＊ａ＊ｂ＊系による色相Ｌ＊値が１０以下であることを特徴とする自動車のランプ部材用ポリエステル樹脂組成物。
［２］  ポリエステル樹脂（Ａ）が、ポリブチレンテレフタレート樹脂（ａ）とポリエチレンテレフタレート樹脂（ｂ）とを質量比で１００：０〜５０：５０の割合で含んでいる［１］に記載の自動車のランプ部材用ポリエステル樹脂組成物。
［３］  無機フィラー（Ｂ）が、タルク、硫酸バリウム、炭酸カルシウム及び二酸化チタンから選ばれる１種または２種以上を含有することを特徴とする［１］または［２］に記載の自動車のランプ部材用ポリエステル樹脂組成物。
【発明の効果】
【００１０】
本発明の自動車のランプ部材用ポリエステル樹脂組成物の特徴の１つは、太陽光集光による発熱を効果的に抑制しながら、意匠性の高い黒色性を実現した点である。さらに耐フォギング性、耐熱性、機械特性に優れた自動車のランプ部材用ポリエステル樹脂組成物を得ることができる。
【発明を実施するための形態】
【００１１】
以下、本発明を詳述する。
【００１２】
［ポリエステル樹脂（Ａ）］
本発明で使用可能なポリエステル樹脂（Ａ）としては、ジカルボン酸成分およびジオール成分を構成単位とするポリエステル樹脂であることが好ましい。
ジカルボン酸成分としては、芳香族ジカルボン酸を主成分とするものが好ましい。主成分とは、全ジカルボン酸単位に対して、通常７０モル％以上、好ましくは８０モル％以上、より好ましくは９０モル％以上、特に好ましくは９５モル％以上を示す。芳香族ジカルボン酸以外では、脂肪族ジカルボン酸が使用可能である。
【００１３】
芳香族ジカルボン酸としては、テレフタル酸、イソフタル酸、オルソフタル酸、２，６−ナフタレンジカルボン酸、１，３−ナフタレンジカルボン酸、１，４−ナフタレンジカルボン酸、１，５−ナフタレンジカルボン酸、２，７−ナフタレンジカルボン酸、ジフェニル−４，４’−ジカルボン酸、４，４’−ビフェニルエーテルジカルボン酸、１，２−ビス（フェノキシ）エタン−ｐ，ｐ’−ジカルボン酸、アントラセンジカルボン酸などの芳香族ジカルボン酸が挙げられ、これらの中では、テレフタル酸、イソフタル酸、２，６−ナフタレンジカルボン酸が好ましい。
脂肪族ジカルボン酸としては、具体的には、シュウ酸、コハク酸、グルタル酸、アジピン酸、セバシン酸、ドデカン二酸、ダイマー酸ならびにシクロヘキサンジカルボン酸等の、通常、炭素数が２以上４０以下の鎖状あるいは脂環式ジカルボン酸が挙げられる。
以上のジカルボン酸成分は、単独でも２種以上混合して使用することもできる。
ジカルボン酸成分及びジオール成分以外に、ヒドロキシカルボン酸成分やラクトン成分を共重合しても構わない。その使用量は、全モノマー成分に対して、３０モル％以下が好ましく、２０モル％以下がより好ましく、１０モル％以下がさらに好ましい。
【００１４】
ジオール成分としては、エチレングリコール、プロピレングリコール、１，３−プロパンジオール、１，４−ブタンジオール、１，５−ペンタンジオール、ネオペンチルグリコール、１，６−ヘキサンジオール、３−メチル−１，５−ペンタンジオール、２−メチル−１，５−ペンタンジオール、２，２−ジエチル−１，３−プロパンジオール、２−ブチル−２−エチル−１，３−プロパンジオール、１，９−ノナンジオール、１，１０−デカンジオール、１，４−シクロヘキサンジメタノール、１，３−シクロヘキサンジメタノール、１，２−シクロヘキサンジメタノールなどが挙げられる。これらの中では、エチレングリコール、１，３−プロパンジオール、１，４−ブタンジオールが好ましい。
【００１５】
好ましいポリエステル樹脂（Ａ）としては、ポリブチレンテレフタレート、ポリエチレンテレフタレート、ポリトリメチレンテレフタレート、ポリブチレンナフタレート、ポリエチレンナフタレートが挙げられる。
ポリエステル樹脂（Ａ）は、ｏ−クロロフェノール溶液を２５℃で測定したときの固有粘度（ＩＶ）が０．３６〜１．６０ｄｌ／ｇであることが好適であり、０．５２〜１．２５ｄｌ／ｇの範囲にあるものがより好適であり、０．５８〜１．１２ｄｌ／ｇの範囲にあるものがさらに好適であり、０．６２〜１．０２ｄｌ／ｇの範囲にあるものが最も好適である。（ａ）の固有粘度が、０．３６〜１．６０ｄｌ／ｇであることにより、本発明の自動車のランプ部材用ポリエステル樹脂組成物の機械的特性、成形性が良好となる。
本発明において、ポリブチレンテレフタレート樹脂（ａ）及びポリエチレンテレフタレート樹脂（ｂ）を特定の配合量で含有することが好ましい。また、本発明において、ポリエステル樹脂（Ａ）としては、ポリトリメチレンテレフタレート、ポリブチレンナフタレートを使用することも好ましい。
【００１６】
本発明で用いることができるポリブチレンテレフタレート樹脂（ａ）とは、テレフタル酸あるいはそのエステル形成性誘導体と、１，４−ブタンジオールあるいはそのエステル形成性誘導体とを主成分とし重縮合反応させる等の一般的な重合方法によって得られる重合体である。ブチレンテレフタレート繰返し単位が８０モル％以上の重合体であることが好ましく、ブチレンテレフタレート繰返し単位は９０モル％以上がより好ましく、９５モル％以上がさらに好ましく、１００モル％が最も好ましい。特性を損なわない範囲、例えば２０質量％程度以下で、他の共重合成分を含んでも良い。共重合体の例としては、ポリブチレン（テレフタレート／イソフタレート）、ポリブチレン（テレフタレート／アジペート）、ポリブチレン（テレフタレート／セバケート）、ポリブチレン（テレフタレート／デカンジカルボキシレート）、ポリブチレン（テレフタレート／ナフタレート）、ポリ（ブチレン／エチレン）テレフタレート等が挙げられ、単独で用いても２種以上混合しても良い。
【００１７】
本発明で用いることができるポリブチレンテレフタレート樹脂（ａ）は、ｏ−クロロフェノール溶液を２５℃で測定したときの固有粘度（ＩＶ）が０．３６〜１．６０ｄｌ／ｇであることが好適であり、０．５２〜１．２５ｄｌ／ｇの範囲にあるものがより好適であり、０．５８〜１．１２ｄｌ／ｇの範囲にあるものがさらに好適であり、０．６２〜１．０２ｄｌ／ｇの範囲にあるものが最も好適である。（ａ）の固有粘度が、０．３６〜１．６０ｄｌ／ｇであることにより、本発明の自動車のランプ部材用ポリエステル樹脂組成物の機械的特性、成形性が良好となる。
【００１８】
本発明で用いることができるポリエチレンテレフタレート樹脂（ｂ）とは、テレフタル酸あるいはそのエステル形成性誘導体とエチレングリコールあるいはそのエステル形成性誘導体とを主成分とし重縮合反応させる等の通常の重合方法によって得られる重合体である。エチレンテレフタレート繰返し単位が８０モル％以上の重合体であることが好ましく、エチレンテレフタレート繰返し単位は９０モル％以上がより好ましく、９５モル％以上がさらに好ましく、１００モル％が最も好ましい。特性を損なわない範囲、例えば２０質量％程度以下で、他の共重合成分を含んでも良い。共重合体の例としては、ポリエチレン（テレフタレート／イソフタレート）、ポリエチレン（テレフタレート／アジペート）、ポリエチレン（テレフタレート／セバケート）、ポリエチレン（テレフタレート／デカンジカルボキシレート）、ポリエチレン（テレフタレート／ナフタレート）、ポリ（エチレン／シクロヘキサンジメチル）／テレフタレート、ポリ（ブチレン／エチレン）テレフタレート等が挙げられ、単独で用いても２種以上混合しても良い。上記のポリエチレンテレフタレート樹脂（ｂ）を用いることによって、成形性と表面外観がより良好となる。
【００１９】
本発明で用いることができるポリエチレンテレフタレート樹脂（ｂ）は、ｏ−クロロフェノール溶液を２５℃で測定したときの固有粘度（ＩＶ）が０．３６〜１．６０ｄｌ／ｇであることが好適であり、０．４５〜１．３５ｄｌ／ｇの範囲にあるものがより好適であり、０．５０〜１．２０ｄｌ／ｇの範囲にあるものがさらに好適であり、０．５５〜１．０５ｄｌ／ｇの範囲にあるものが最も好適である。（ｂ）の固有粘度が０．３６〜１．６０ｄｌ／ｇであることにより、本発明の自動車のランプ部材用ポリエステル樹脂組成物の機械的特性、成形性が良好となる。
【００２０】
本発明において、ポリブチレンテレフタレート樹脂（ａ）及びポリエチレンテレフタレート樹脂（ｂ）の配合量は、（ａ）と（ｂ）の質量比（（ａ）：（ｂ））で１００：０〜５０：５０であることが好ましい。より好ましくは（ａ）：（ｂ）＝１００：０〜６０：４０、さらに好ましくは（ａ）：（ｂ）＝１００：０〜７０：３０、特に好ましくは（ａ）：（ｂ）＝１００：０〜８０：２０である。ポリエチレンテレフタレート樹脂（ｂ）の配合によって、樹脂組成物の表面外観を向上させることが可能であるが、配合量が５０質量部を超えると樹脂組成物の射出成形時の離型性が悪化したり、樹脂の耐熱性が低下したりする場合がある。
本発明において、ポリエステル樹脂（Ａ）中の、ポリブチレンテレフタレート樹脂（ａ）及びポリエチレンテレフタレート樹脂（ｂ）の合計量は、８０質量％以上が好ましく、９０質量％以上がより好ましく、９５質量％以上がさらに好ましく、１００質量％であっても良い。
【００２１】
［平均粒子径３μｍ以下の無機フィラー（Ｂ）］
本発明の自動車のランプ部材用ポリエステル樹脂組成物は、ポリエステル樹脂（Ａ）１００質量部に対し、無機フィラー（Ｂ）０．００５〜２０質量部を含有する。
無機フィラー（Ｂ）は耐熱性及び剛性をより向上させ、さらに収縮率を小さく制御することができる。特に収縮率が大きいと、射出成形時に金型へのだきつきによる離型不良が生じたり、成形品が大型もしくは形状が複雑な場合、成形品に歪みが生じたりすることがあるため、無機フィラー（Ｂ）による収縮率の制御は重要である。
無機フィラー（Ｂ）の含有量が、０．００５質量部未満の場合、耐熱性及び剛性の向上効果が小さい。２０質量部を超えると、フィラーの浮き出しにより、ランプ部材として用いるために必要な表面平滑性が損なわれる。
耐熱性及び剛性の向上、表面平滑性の観点から、無機フィラー（Ｂ）の含有量は０．２質量部以上が好ましく、さらに収縮率制御の観点から、無機フィラー（Ｂ）の含有量は５質量部以上がより好ましく、８質量部以上がさらに好ましい。
【００２２】
前記無機フィラー（Ｂ）は、レーザー回折法により測定される平均粒子径（重量（体積）累積粒度分布の５０％径）が３μｍ以下である必要がある。平均粒子径が３μｍを超えると、表面平滑性が損なわれるため、好ましくない。無機フィラー（Ｂ）の平均粒子径は好ましくは２．８μｍ以下である。
【００２３】
無機フィラー（Ｂ）は、タルク、硫酸バリウム、炭酸カルシウム及び二酸化チタンのうち、１種または２種以上を含有することが好ましい。
上記無機フィラーのうち、タルクはポリエステル樹脂に対して結晶核剤効果を有し、少量の添加でポリエステル樹脂の耐熱性を向上させることができる。ただし、タルクは粒子径が比較的大きいため添加量が多いと樹脂表面への浮き出しにより表面平滑性が低下する。
一方、硫酸バリウム、炭酸カルシウム、二酸化チタンは、ポリエステル樹脂に対して結晶核剤効果を有していないが、タルクに比べて粒子径が小さいため、添加量が多くとも表面平滑性を維持しやすい。収縮率を制御するためには、無機フィラーの添加量が多いほうが好ましく、硫酸バリウム、炭酸カルシウム、二酸化チタンの使用が適している。
耐熱性向上及び表面平滑性の観点から、タルクは０．００５〜１質量部、硫酸バリウム、炭酸カルシウム及び二酸化チタンは２〜２０質量部を含有することが好ましい。より好ましくは、タルクは０．０５〜０．８質量部、硫酸バリウム、炭酸カルシウム及び二酸化チタンは３〜１９質量部である。さらに好ましくは、タルクは０．１〜０．５質量部、硫酸バリウム、炭酸カルシウム及び二酸化チタンは５〜１８質量部である。硫酸バリウム、炭酸カルシウム及び二酸化チタンはこの含有量にすることで、収縮率をも制御可能である。
【００２４】
無機フィラー（Ｂ）は、少量のタルクと、硫酸バリウム、炭酸カルシウム、及び二酸化チタンからなる群のうちの少なくとも１種とを併用して用いることにより、表面平滑性を維持したまま、タルクの結晶核剤効果及びフィラーの補強効果を同時に得ることができ、耐熱性を極めて向上させることができる。
少量のタルクと、硫酸バリウム、炭酸カルシウム、及び二酸化チタンからなる群のうちの少なくとも１種を併用して用いる場合、無機フィラー（Ｂ）の合計を１００質量％としたとき、タルク０．２〜２０質量％に対して、硫酸バリウム、炭酸カルシウム、及び二酸化チタンからなる群のうちの少なくとも１種の合計が９９．８〜８０質量％であることが好ましい。
【００２５】
本発明の自動車のランプ部材用ポリエステル樹脂組成物は、無機フィラー（Ｂ）が表面処理されていなくとも良好な表面平滑性を発現できるが、相溶性及び分散性を高めるため、無機フィラー（Ｂ）は表面処理されていてもよい。なお、表面処理する場合は、ガス発生による、フォギング等の他の特性への影響を与えない程度に表面処理するのが好ましい。
表面処理としては、表面処理剤による処理、脂肪酸による処理、ＳｉＯ２−Ａｌ２Ｏ３による処理等が挙げられる。表面処理剤としては、特に限定されず、例えばアミノシランカップリング剤、エポキシシランカップリング剤、チタネート系カップリング剤、アルミネート系カップリング剤等を用いることができる。
【００２６】
［多官能グリシジル基含有スチレン系ポリマー（Ｃ）］
本発明の自動車のランプ部材用ポリエステル樹脂組成物は、ポリエステル樹脂（Ａ）１００質量部に対し、多官能グリシジル基含有スチレン系ポリマー（Ｃ）０．０５〜３質量部を含有する。
多官能グリシジル基含有スチレン系ポリマー（Ｃ）をこの範囲にすることで、遊離する有機カルボン酸等のガス化成分を効率的に捕捉することができ、優れた低ガス性を実現できる。
多官能グリシジル基含有スチレン系ポリマー（Ｃ）が３質量部より多いと、ポリエステル樹脂（Ａ）との反応によりゲル化を引き起こしたり、それにより生産性が著しく低下したりする場合がある。また、多官能グリシジル基含有スチレン系ポリマー（Ｃ）が０．０５質量部未満であると、遊離する有機カルボン酸の捕捉効果が小さくなり、低ガス性が損なわれる場合がある。多官能グリシジル基含有スチレン系ポリマー（Ｃ）の配合量は、ポリエステル樹脂（Ａ）１００質量部に対して、０．１〜２質量部であることが好ましく、０．１５〜１質量部であることがより好ましい。
【００２７】
本発明に用いる多官能グリシジル基含有スチレン系ポリマー（Ｃ）としては、ポリエステル樹脂（Ａ）との相溶性が良く、かつポリエステル樹脂（Ａ）との屈折率差が小さいものが好ましい。重量平均分子量（Ｍｗ）は１０００以上、エポキシ価は０．５ｍｅｑ／ｇ以上が好ましく、１．０ｍｅｑ／ｇ以上がより好ましい。
多官能グリシジル基含有スチレン系ポリマー（Ｃ）の具体的な成分としては、グリシジル基含有不飽和単量体とビニル芳香族系単量体との共重合体が好ましい。
【００２８】
前記グリシジル基含有不飽和単量体としては、不飽和カルボン酸グリシジルエステル、不飽和グリシジルエーテル等であり、不飽和カルボン酸グリシジルエステルとしては、例えばアクリル酸グルシジル、メタアクリル酸グリシジル、イタコン酸モノグリシジルエステル等を挙げることができるが、メタアクリル酸グリシジルが好ましい。不飽和グリシジルエーテルとしては、例えばビニルグリシジルエーテル、アリルグリシジルエーテル、２−メチルアリルグリシジルエーテル、メタクリルグリシジルエーテル等が挙げられるが、メタクリルグリシジルエーテルが好ましい。
【００２９】
前記ビニル芳香族系単量体としては、スチレン、メチルスチレン、ジメチルスチレン、エチルスチレン等のスチレン系単量体が挙げられるが、スチレンが好ましい。
【００３０】
グリシジル基含有不飽和単量体とビニル芳香族系単量体との共重合の割合は、グリシジル基含有不飽和単量体の共重合量が、好ましくは１〜３０質量％であり、より好ましくは２〜２０質量％である。
グリシジル基含有不飽和単量体の共重合量が、１質量％未満では遊離する有機カルボン酸の捕捉効果が小さくなり、低ガス性に悪影響を及ぼす傾向がある。３０質量％を超えると樹脂組成物としての安定性が損なわれる場合がある。
【００３１】
ポリエステル樹脂（Ａ）との相溶性を損なわない範囲で、アクリル酸もしくはメタクリル酸の炭素数１〜７のアルキルエステル、例えば（メタ）アクリル酸のメチル、エチル、プロピル、イソプロピル、ブチルエステル等の（メタ）アクリル酸エステル単量体、（メタ）アクリルニトリル単量体、酢酸ビニル、プロピル酸ビニル等のビニルエステル単量体、（メタ）アクリルアミド単量体、無水マレイン酸、マレイン酸のモノエステル、ジエステル等の単量体等が共重合されていても良い。しかしながらエチレン、プロピレン、ブテン−１等のα−オレフィン類は、ポリエステル樹脂（Ａ）との相溶性が損なわれる傾向があるため、共重合されないものの方が好ましい。
【００３２】
多官能グリシジル基含有スチレン系ポリマー（Ｃ）としては、多官能グリシジルスチレンアクリル系ポリマーであり、重量平均分子量（Ｍｗ）が１０００以上、エポキシ価が０．５ｍｅｑ／ｇ以上であることが好ましい。このとき、重量平均分子量（Ｍｗ）は、５０００以上であることがより好ましく、７０００以上であることがさらに好ましく、８０００以上であることが特に好ましい。重量平均分子量（Ｍｗ）が、１０００未満だと、１分子あたりのグリシジル基が少なくなり、遊離する有機カルボン酸の捕捉効果が低くなるため、好ましくない。重量平均分子量（Ｍｗ）は、ポリエステル樹脂（Ａ）との相溶性の観点より５００００以下であることが好ましい。また、エポキシ価は０．６ｍｅｑ／ｇ以上であることがより好ましく、０．６５ｍｅｑ／ｇ以上であることがさらに好ましい。エポキシ価が０．５ｍｅｑ／ｇ未満だと、遊離する有機カルボン酸の捕捉効果が低くなるため好ましくない。エポキシ価は、ポリエステル樹脂（Ａ）との過剰反応抑制の観点より、３ｍｅｑ／ｇ以下であることが好ましい。
【００３３】
［非カーボンブラック系顔料（Ｄ１）］
本発明の自動車のランプ部材用ポリエステル樹脂組成物は、ポリエステル樹脂（Ａ）１００質量部に対し、非カーボンブラック系顔料（Ｄ１）０．０５〜１０質量部を含有する。
非カーボンブラック系顔料（Ｄ１）は意匠性の観点から黒色が好ましい。
非カーボンブラック系顔料（Ｄ１）０．０５質量部未満では、黒色性が不足し、意匠性が損なわれる場合がある。１０質量部を超えると機械特性の低下やブリードアウト、フォギングが問題となる場合がある。非カーボンブラック系顔料（Ｄ１）の含有量は、０．１〜８質量部がより好ましく、１〜７質量部がさらに好ましい。
【００３４】
非カーボンブラック系顔料（Ｄ１）は公知のものを使用することができ、１種もしくは２種以上の顔料を混合して用いても良い。非カーボンブラック系顔料は、カーボンブラックに比べ、黒色性が低い場合が多いため、黒原着の自動車のランプ部材として用いる場合には顔料濃度を高くするか、黒色染料と併用して用いると黒色性が高くなり好ましい。
赤外光反射性を有する黒色顔料の場合、顔料濃度を高くしても太陽光の集光により高温になりにくい場合が多いが、（特に無機顔料の場合）１０質量部を超えると赤外光の吸収量が多くなり、太陽光の集光によりキズが付く場合がある。黒色性が不足する場合、黒色染料を添加して黒味を調整することが好ましい。
赤外光反射性を持たない黒色顔料の場合、顔料濃度を高くすると（特に無機顔料の場合）５質量部程度の添加でも太陽光の集光により高温となる場合がある。この場合、顔料濃度を５質量部以下に抑え、黒色染料と併用して黒味を調整することが好ましい。
非カーボンブラック系顔料（Ｄ１）はコンパウンド時に直接樹脂に添加しても良いし、マスターバッチとして添加しても良い。
【００３５】
ポリエステル樹脂組成物に添加可能な非カーボンブラック系顔料としては、例えばＣｕ‐Ｃｒ‐Ｍｎ系、Ｃｏ‐Ｆｅ‐Ｃｒ系、Ｆｅ‐Ｃｒ系、Ｍｎ‐Ｂｉ系、Ｃｏ‐Ｃｒ‐Ｆｅ‐Ｍｎ系等の複合酸化物系顔料、アゾ系、アントラキノン系、フタロシアニン系、イソインドリノン系、キナクリドン系、ペリレン系等の有機系顔料等を挙げることができる。
これらの中で、赤外光反射性を有するＦｅ‐Ｃｒ系、Ｍｎ‐Ｂｉ系、Ｃｏ‐Ｃｒ‐Ｆｅ‐Ｍｎ系の複合酸化物系顔料、赤外光吸収性が低い有機系顔料が好ましく用いられる。
これらを単独で用いてもよいし、２種以上の顔料を混合して調色して用いても良い。
無機顔料は一般に赤外光透過性を有さないため、赤外光を反射もしくは吸収する。よって複合酸化物系顔料の中でも赤外光反射率が低いものは、すなわち、より赤外光を吸収しやすいため、太陽光集光により温度上昇しやすい傾向にある（ただし、カーボンブラックよりは温度上昇しにくい）。赤外光吸収性が低く、赤外光反射性が高い顔料は、太陽光集光による温度上昇抑制効果が高いため好ましい。
【００３６】
［有機染料（Ｄ２）］
本発明の自動車のランプ部材用ポリエステル樹脂組成物は、ポリエステル樹脂（Ａ）１００質量部に対し、有機染料（Ｄ２）０〜１０質量部を含有する。
有機染料（Ｄ２）は意匠性の観点から黒色が好ましい。
有機染料（Ｄ２）は、非カーボンブラック系顔料（Ｄ１）での黒色性が不足する場合に、それを補うことを主目的として含有することが好ましい。非カーボンブラック系顔料（Ｄ１）で十分な黒色性が得られる場合には、有機染料（Ｄ２）を含有しなくても良い。
有機染料（Ｄ２）が１０質量部を超えるとブリードアウトやフォギングが問題となる場合がある。有機染料（Ｄ２）の含有量は、０〜８質量部がより好ましく、０〜５質量部がさらに好ましく、０〜３質量部が特に好ましく、０〜１質量部が最も好ましい。
【００３７】
有機染料（Ｄ２）は公知のものを使用することができ、１種もしくは２種以上の染料を混合して用いても良い。２種以上の染料を混合し、調色したもののほうが黒色を発現しやすく好ましい。
ポリエステル樹脂組成物に添加可能な染料としては、例えばキノリン系、アントラキノン系、アゾ系、ペリノン系、ペリレン系、フタロシアニン系、カルボニウム系、インジゴイド系等の染料を挙げることができる。
有機染料（Ｄ２）はコンパウンド時に直接樹脂に添加しても良いし、マスターバッチとして添加しても良い。分散性、ハンドリング性の観点から、マスターバッチで添加するほうが好ましい。有機染料がマスターバッチとして市販されている場合は、用いられているベース樹脂や染料の種類にもよるが、染料の含有量は通常５〜２０質量％程度であることが多い。
【００３８】
前記有機染料（Ｄ２）をマスターバッチとして添加する場合、該マスターバッチペレットの色相（ペレット形状での測定値）は、ＣＩＥ色差系のＬ＊ａ＊ｂ＊系による色相Ｌ＊値（Ｃｏｌｏｒ−Ｌ）が２２以下、色相ａ＊値（Ｃｏｌｏｒ−ａ）が−１．５以上１．５以下、色相ｂ＊値（Ｃｏｌｏｒ−ｂ）が−１．５以上１．５以下であることが好ましい（いずれもＳＣＥ方式による測定値）。
有機染料（Ｄ２）のマスターバッチの色相が上記範囲内にあることにより、染料の分散性、ハンドリング性を損なうことなく、十分な黒色性を得ることができる。
マスターバッチの色相が上記範囲を超えると、ポリエステル樹脂組成物が十分な黒色性を得られず、意匠性が損なわれる場合がある。
該マスターバッチペレットの色相は、より好ましくは、ＣＩＥ色差系のＬ＊ａ＊ｂ＊系による色相Ｌ＊値（Ｃｏｌｏｒ−Ｌ）が２１以下、色相ａ＊値（Ｃｏｌｏｒ−ａ）が−１以上１以下、色相ｂ＊値（Ｃｏｌｏｒ−ｂ）が−１以上１以下である（いずれもＳＣＥ方式による測定値）。
【００３９】
本発明の自動車のランプ部材用ポリエステル樹脂組成物は、赤外光反射性を著しく低下させない範囲において、黒色性を調整する目的でカーボンブラックを添加しても良い。
着色剤を構成する大部分が非カーボンブラック系顔料、有機染料からなる場合、ごく少量のカーボンブラックであれば、赤外光反射性の大部分を保持しながら、黒色性を得ることができる。
カーボンブラックの含有量は、非カーボンブラック系顔料（Ｄ１）と有機染料（Ｄ２）の合計量を１００質量％としたとき、１０質量％以下であることが好ましく、５質量％以下であることがより好ましい。カーボンブラックの含有量が１０質量％以上であると、赤外反射性が著しく低下し、太陽光集光により非常に高温となる場合がある。
【００４０】
本発明の自動車のランプ部材用ポリエステル樹脂組成物は、該ポリエステル樹脂組成物から得られた厚さ２ｍｍの平板の分光反射率の波長８００〜１１００ｎｍにおける平均値が７％以上であることが好ましい。
分光反射率測定の詳細は、実施例の項に記載する通りであるが、該自動車のランプ部材用ポリエステル樹脂組成物を金型温度６０℃で射出成形して得られた厚さ２ｍｍの平板を用い、分光光度計で測定される。平均値とは、８００〜１１００ｎｍにおいて、各波長における反射率の和を測定数で割った値である。測定数はサンプリングピッチによって異なる。例えば、サンプリングピッチが１ｎｍの場合、８００、８０１、８０２、・・・、１０９８、１０９９、１１００ｎｍのように１ｎｍごとの反射率データが得られ、測定数は３０１個となる。よってこの場合、波長８００〜１１００ｎｍにおける反射率の平均値は（各波長における反射率の和／３０１）で求められる。
波長８００〜１１００ｎｍの反射率の平均値がこの範囲にあることで、太陽光が集光しても高温になりにくい。
本発明の自動車のランプ部材用ポリエステル樹脂組成物の特徴は、意匠性の高い黒色性を実現しながら、太陽光集光による発熱を効果的に抑制した点、さらに無機フィラーにより優れた耐熱性を付与した点である。そのため太陽光が集光しても高温になりにくく、キズが付きにくい。
波長８００〜１１００ｎｍの反射率の平均値が７％未満であると、太陽光の集光により非常に高温となる。波長８００〜１１００ｎｍの反射率の平均値は、１５％以上が好ましく、２０％以上がより好ましい。
【００４１】
本発明の自動車のランプ部材用ポリエステル樹脂組成物は、上記した構成を有することで、ＣＩＥ色差系のＬ＊ａ＊ｂ＊系による色相Ｌ＊値（Ｃｏｌｏｒ−Ｌ）が１０以下（ＳＣＥ方式による測定値）である。
Ｌ＊値が１０以下であることにより、本発明の自動車のランプ部材用ポリエステル樹脂組成物は十分な黒色性を有することができ、溶融成形等により得られる成形品においても、十分な黒色性を発現することができるため、意匠性に優れる。色相Ｌ＊値は、好ましくは８以下、より好ましくは７以下である。色相Ｌ＊値が１０より高いと、黒色性が不足し、意匠性が低い。
【００４２】
本発明の自動車のランプ部材用ポリエステル樹脂組成物は、荷重０．４５ＭＰａにおける熱変形温度が１３０℃以上であることが好ましい。熱変形温度は、実施例の項に記載に従い測定される。
熱変形温度が１３０℃未満であると、耐熱性が不足し、特に耐熱性が要求される用途には使用できない場合がある。熱変形温度が１３０℃以上の場合、ポリエステル樹脂組成物はランプ部材用樹脂としての耐熱性を満足するといえる。熱変形温度は１３５℃以上がより好ましく、その場合、ランプ部材用樹脂としての耐熱性をより高度に満足し、１４０℃以上がさらに好ましく、その場合、さらに高度に満足するといえる。
【００４３】
本発明の自動車のランプ部材用ポリエステル樹脂組成物は、フォギング試験（１６０℃）後のガラスプレートのヘイズ値が５％以下とすることができる。本発明によれば、ガスの発生を効果的に抑制でき、優れた耐フォギング性を有することができる。
ガスの発生量が多く、フォギング試験（１６０℃）後のガラスプレートのヘイズ値が５％を超えると、各種ランプ部品として実用上、フォギングの問題がある。さらに射出成形時に金型を汚染しやすくなり、品位や生産性に悪影響を及ぼす場合がある。
【００４４】
前記フォギング試験は以下の方法で実施することができる。
射出成形品（厚さ２ｍｍ）から４０ｍｍ×４０ｍｍ程度の大きさの小片を切り出し、その合計１０ｇを、アルミ箔を被せて底を作製したガラス筒（例えばφ６５×８０ｍｍ）に入れ、ホットプレート上にセットする。さらに、上記ガラス筒に隙間ができないようにスライドガラス（例えば７８ｍｍ×７６ｍｍ×厚さ１ｍｍ）で蓋をした後、１６０℃で２４時間、熱処理を行う（この熱処理の結果、スライドガラス内壁にはポリエステル樹脂組成物より昇華した分解物等による付着物が析出する）。スライドガラスのヘイズ値を、ヘイズメーター等を用いて測定する。
【００４５】
本発明の自動車のランプ部材用ポリエステル樹脂組成物は、離型性をより向上させるために、本発明としての特性を損なわない範囲において、離型剤を含有させても良い。
離型剤の含有量は、ポリエステル樹脂（Ａ）１００質量部に対し、０．１〜３質量部が好ましい。離型剤が０．１質量部未満であると十分な離型効果が得られず、離型不良や離型ジワ等が問題となる場合がある。離型剤はそれ自体がガスとなったり、及びブリードアウトしたりすることによって、金型を汚染したり、１００℃〜２００℃の範囲の温度環境下でレンズカバーやミラー等に付着し曇りを発生（フォギング）させたりする問題がある。離型剤が３質量部を超えると、これらの問題が顕著となる。
【００４６】
離型剤の種類としては、ポリエステルに使用可能なものであれば特に制限はない。例えば、長鎖脂肪酸またはそのエステルや金属塩、アマイド系化合物、ポリエチレンワックス、シリコン、ポリエチレンオキシド等が挙げられる。長鎖脂肪酸としては、特に炭素数１２以上が好ましく、例えばステアリン酸、１２−ヒドロキシステアリン酸、ベヘン酸、モンタン酸等が挙げられ、部分的もしくは全カルボン酸が、モノグリコールやポリグリコールによりエステル化されていてもよく、または金属塩を形成していても良い。アマイド系化合物としては、エチレンビステレフタルアミド、メチレンビスステアリルアミド等が挙げられる。これら離型剤は、単独であるいは混合物として用いても良い。
【００４７】
その他、本発明の自動車のランプ部材用ポリエステル樹脂組成物には、必要に応じて、本発明としての特性を損なわない範囲において、公知の範囲で各種添加剤を含有させることができる。公知の添加剤としては、例えば耐熱安定剤、酸化防止剤、紫外線吸収剤、光安定剤、可塑剤、変性剤、帯電防止剤、難燃剤等が挙げられる。
本発明の自動車のランプ部材用ポリエステル樹脂組成物は、（Ａ）、（Ｂ）、（Ｃ）、（Ｄ１）、及び（Ｄ２）成分の合計で（（Ｄ２）成分は０質量％でも良い）、８５質量％以上を占めることが好ましく、９０質量％以上を占めることがより好ましく、９５質量％以上を占めることがさらに好ましい。
【００４８】
本発明の自動車のランプ部材用ポリエステル樹脂組成物を製造する方法としては、上述した各成分及び必要に応じて各種安定剤等を混合し、溶融混練することによって製造できる。溶融混練方法は当業者に周知のいずれの方法を用いることが可能であり、単軸押出機、二軸押出機、加圧ニーダー、バンバリーミキサー等を使用することができる。中でも二軸押出機を使用することが好ましい。一般的な溶融混練条件としては、二軸押出機ではシリンダー温度は２３０〜２７０℃、混練時間は２〜１５分である。
【００４９】
本発明の自動車のランプ部材用ポリエステル樹脂組成物の成形方法としては特に制限されず、射出成形、押出成形、ブロー成形等の公知の方法を用いることができる。中でも、汎用性の観点から、射出成形法が好ましく使用される。
【００５０】
本発明の自動車のランプ部材用ポリエステル樹脂組成物の成形品は、表面の少なくとも一部に、光反射金属層を直接形成（蒸着）することができる。蒸着方法は特に制限されず、公知の方法を用いることができる。
【００５１】
本発明の自動車のランプ部材用ポリエステル樹脂組成物を用いて成形された成形品は、黒原着仕様の自動車用ランプ部材として使用できる。
【実施例】
【００５２】
以下、実施例により本発明をさらに具体的に説明するが、本発明はこれらの実施例に限定されるものではない。なお、実施例に記載された測定値は、以下の方法によって測定したものである。
【００５３】
（１）赤外光（波長８００〜１１００ｎｍ）の分光反射率
実施例・比較例で得たペレットを、射出成形機を用いて成形を行った。射出成形機ＥＣ−１００Ｎ（東芝機械社製）を用い、＃６０００番のやすりで磨かれた鏡面を片面に有する１００ｍｍ×１００ｍｍ×２ｍｍ厚みの平板成形品を射出成形した。成形はシリンダー温度２６０℃、金型温度６０℃で行った。
分光光度計ＵＶ‐３１５０（島津製作所社製）（標準白色板には硫酸バリウム系白色板を使用）を用いて、サンプリングピッチ１．０ｎｍ、スリット幅（２０）として波長３００〜１５００ｎｍの分光反射率を測定し、波長８００〜１１００ｎｍの反射率の平均値（各波長における反射率の和／３０１）を算出した。
【００５４】
（２）色相
自動車のランプ部材用ポリエステル樹脂組成物の平板の色相は以下の方法にて測定した。
射出成形機ＥＣ−１００Ｎ（東芝機械社製）を用い、＃６０００番のやすりで磨かれた鏡面を片面に有する１００ｍｍ×１００ｍｍ×２ｍｍ厚みの平板成形品を射出成形した。成形はシリンダー温度２６０℃、金型温度６０℃で行った。
精密型分光光度色彩計 ＴＣ−１５００ＳＸ（東京電色社製）を用いて、ＪＩＳ  Ｚ  ８７２２、ＪＩＳ  Ｚ  ８７８１−４に準じて、成形板の鏡面側の色相Ｌ＊値（ＣＩＥ色差系）を測定した。Ｄ６５光源、１０°視野、０°−ｄ法、ＳＣＥ方式にて測定した。
有機染料（Ｄ２）マスターバッチペレットの色相は以下の方法にて測定した。
精密型分光光度色彩計ＴＣ−１５００ＳＸ（東京電色社製）を用いて、ＪＩＳ  Ｚ  ８７２２、ＪＩＳ  Ｚ  ８７８１−４に準じて、ペレットを付属のケースに入れ、回転台にセットし、色相Ｌ＊ａ＊ｂ＊値（ＣＩＥ色差系）を測定した。Ｄ６５光源、１０°視野、０°−ｄ法、ＳＣＥ方式にて測定した。
【００５５】
（３）ヘイズ値
厚さ２ｍｍの射出成形品から４０ｍｍ×４０ｍｍ程度の大きさの小片を切り出し、その合計１０ｇを、アルミ箔を被せて底を作製したガラス筒（φ６５×８０ｍｍ）に入れ、ホットプレート（ネオホットプレートＨＴ−１０００、アズワン社製）上にセットした。さらに、上記ガラス筒にスライドガラス（７８ｍｍ×７６ｍｍ×厚さ１ｍｍ）で蓋をした後、１６０℃で２４時間、熱処理を実施した。この熱処理の結果、スライドガラス内壁には樹脂組成物より昇華した分解物等による付着物が析出した。これらのスライドガラスのヘイズ値を、ヘイズメーターＮＤＨ２０００（日本電色工業社製）を用いて測定した。
【００５６】
（４）外観
射出成形機ＥＣ−１００Ｎ（東芝機械社製）を用い、＃６０００番のやすりで磨かれた鏡面を片面に有する１００ｍｍ×１００ｍｍ×２ｍｍ厚みの平板成形品を射出成形した。成形はシリンダー温度２６０℃、金型温度６０℃、サイクルタイム４０秒であり、表面にフィラー浮きが起こりやすい低速の射出速度で実施した。成形品の鏡面を、フィラーの浮きによる不良（白化、表面の荒れ）がないか目視により評価した。
◎：白化、表面の荒れが全く無い。
○：白化、表面の荒れが目視の角度によりわずかに認められるが、実用上問題ない程度である。
△：白化、表面の荒れが認められる。
×：白化、表面の荒れが極めて目立つ。
【００５７】
（５）アニール後外観
上述の（４）外観評価で用いた平板成形品を、１３０℃に設定した棚式恒温乾燥機中に４時間置きアニール処理を行ったのち、成形品の鏡面を、フィラーの浮き等による不良（白化、表面の荒れ）がないか目視により評価した。
◎：白化、表面の荒れが全く無い。
○：白化、表面の荒れが目視の角度によりわずかに認められるが、実用上問題ない程度である。
△：白化、表面の荒れが認められる。
×：白化、表面の荒れが極めて目立つ。
【００５８】
（６）熱変形温度（荷重：０．４５ＭＰａ）
樹脂組成物の耐熱性の指標として、熱変形温度（ＨＤＴ）を用いた。射出成形機ＥＣ−１００Ｎ（東芝機械社製）を用いてＩＳＯ−３１６７の多目的試験片を成形し、ＩＳＯ−７５に従って荷重０．４５ＭＰａでＨＤＴを測定した。
【００５９】
（７）蓄熱性評価（到達温度測定）
厚さ２ｍｍに射出成形した平板成形品を用いて、蓄熱温度測定を実施した。
測定雰囲気２３℃、湿度５０％とした環境下において、平板成形品に照射距離４００ｍｍとして赤外線ランプ（２５０Ｗ）を照射し、３０分経過後の平板成形品中央部の表面到達温度を非接触温度計（オプテックス社製赤外線サーモグラフィｉ５）にて測定した。
この到達温度の高低により、太陽光の照射による樹脂組成、顔料の違いにおける蓄熱性の影響を比較することができる。到達温度は低ければ低いほど好ましい。
なお、本測定値は太陽光が一様に照射した場合の到達温度であり、水準間の到達温度の高低の傾向は実際の環境下での傾向と変わらないが、実際の環境下では太陽光の集光による到達温度はさらに高いものとなる（水準間の温度差は太陽光の集光の場合、さらに大きくなる）。
【００６０】
実施例及び比較例に使用した配合成分を次に示す。
【００６１】
ポリエステル樹脂（Ａ）；
ポリブチレンテレフタレート樹脂（ａ）：ＩＶ＝０．８３ｄｌ／ｇ、酸価＝３０ｅｑ／ｔ
ポリエチレンテレフタレート樹脂（ｂ）：ＩＶ＝０．６２ｄｌ／ｇ、酸価＝３０ｅｑ／ｔ
【００６２】
無機フィラー（Ｂ）；
下記平均粒子径は、レーザー回折法により測定した値（重量（体積）累積粒度分布の５０％径）を示す。
（Ｂ−１）タルク（平均粒子径：２．６μｍ）：ミクロエースＳＧ−９５（日本タルク社製）
（Ｂ−２）タルク（平均粒子径：１２．０μｍ）：タルカンＰＫ−Ｃ（林化成社製）
（Ｂ−３）沈降性硫酸バリウム（平均粒子径：０．７μｍ）：Ｂ−５４（堺化学工業社製）
（Ｂ−４）硫酸バリウム（平均粒子径：１１．６μｍ）：ＢＭＨ−１００（堺化学工業社製）
（Ｂ−５）炭酸カルシウム（平均粒子径：１．８μｍ）：ＳＣＰ Ｅ−＃２０１０（林化成社製）
（Ｂ−６）炭酸カルシウム（平均粒子径：２０．０μｍ）：ＳＣＰ Ｅ−＃４５（林化成社製）
（Ｂ−７）二酸化チタン（平均粒子径（二次粒子径）：０．６μｍ）：ＰＦ−７３９（石原産業社製）
【００６３】
多官能グリシジル基含有スチレンアクリル系ポリマー（Ｃ）；
（Ｃ−１）ＡＲＵＦＯＮ  ＵＧ−４０５０（東亜合成社製、Ｍｗ：８５００、エポキシ価０．６７ｍｅｑ／ｇ、屈折率１．５５）
（Ｃ−２）ＡＲＵＦＯＮ  ＵＧ−４０７０（東亜合成社製、Ｍｗ：９７００、エポキシ価１．４ｍｅｑ／ｇ、屈折率１．５７）
【００６４】
非カーボンブラック系顔料（Ｄ１）；
（Ｄ１−１）赤外線反射性無機顔料：ＩＲＲ  Ｂｌａｃｋ６３５０（Ｆｅ‐Ｃｒ系；アサヒ化成工業社製）
（Ｄ１−２）赤外線反射性無機顔料：Ｓｉｃｏｐａｌ  Ｂｌａｃｋ  Ｋ ００９５（Ｃｏ‐Ｃｒ‐Ｆｅ‐Ｍｎ系；ＢＡＳＦ社製）
（Ｄ１−３）有機顔料：Ｌｕｍｏｇｅｎ  Ｂｌａｃｋ  ＦＫ４２８０（ペリレン系；ＢＡＳＦ社製）
（Ｄ１−４）有機顔料：ＣＨＲＯＭＯＦＩＮＥＢＬＡＣＫ  Ａ１１０３（イソインドリノン‐アゾ系、大日精化工業社製）
（Ｄ１−５）無機顔料：Ｂｌａｃｋ３２５０（Ｃｕ‐Ｃｒ‐Ｍｎ系；アサヒ化成工業社製）
【００６５】
有機染料（Ｄ２）；
（Ｄ２−１）有機染料マスターバッチ：ＰＢＦ−ＴＴ２３９９Ｂ−ＰＢＴ（ＰＢＴ（ポリブチレンテレフタレート）樹脂ベースの黒色染料マスターバッチ、複数の染料を混合した調色品、染料含有率１０質量％；レジノカラー工業社製）、ペレット色相：Ｃｏｌｏｒ−Ｌ＝１９．５、Ｃｏｌｏｒ−ａ＝−０．２、Ｃｏｌｏｒ−ｂ＝−０．９
【００６６】
カーボンブラック系顔料；
カーボンブラック（三菱化学社製）
【００６７】
離型剤；
トリグリセリンフルベヘン酸エステル：ポエムＴＲ−ＦＢ（理研ビタミン社製）
安定剤；
酸化防止剤：Ｉｒｇａｎｏｘ１０１０（ＢＡＳＦ社製）
【００６８】
（実施例１〜１９、比較例１〜８）
表１〜３に示す組み合わせで配合した配合成分を、シリンダー温度２６０℃に設定した同方向二軸押出機でコンパウンドを行い、得られたストランドを水冷し、ペレット化した。得られた各ペレットを１３０℃で４時間乾燥し、上述の各評価試験に用いた。結果を表１〜３に記す。実施例３、６は、表１、表２の両方に記す。
【００６９】
【表１】
0006583665.tif 000002
【００７０】
【表２】
0006583665.tif 000003
【００７１】
【表３】
0006583665.tif 000004
【００７２】
表１に示すように、実施例１〜１２の本発明の自動車のランプ部材用ポリエステル樹脂組成物から得られる成形品は、カーボンブラックのみを使用した比較例７よりも高い反射率を示し、Ｃｏｌｏｒ−Ｌ≦１０と優れた可視光隠蔽性及び黒色性を有し、優れた特性を有することが分かる。特に実施例１〜１１では、フォギング試験後のガラスプレートのヘイズ値が低く良好であり、また、熱変形温度が高く、優れた耐熱性も兼ね備えることが分かった。これらは、成形後の外観、アニール後の外観もともに良好であった。ポリエチレンテレフタレート樹脂（ｂ）の含有割合が多い実施例１２は、実施例１〜１１に比べ、熱変形温度が低下し、外観やアニール外観がやや劣った。
表２に示すように、実施例３、６、１３〜１９の本発明の自動車のランプ部材用ポリエステル樹脂組成物から得られる成形品は、いずれもカーボンブラックのみを使用した比較例７よりも高い反射率を示し、到達温度が低いことが分かる。有機染料の添加量が少ない実施例１７、１８は、実施例３と比べて、色相Ｌ＊値が高かった。実施例１９は、カーボンブラックの少量の添加により色相Ｌ＊値が低くなった。
無機フィラーを含まない比較例１は、熱変形温度が低下した。
平均粒子径が３μｍ超の無機フィラーを使用した比較例２〜４は、実施例１〜１１に比べ、外観、アニール後の外観がともに悪化した。良好な成形品が得られなかったため、反射率は測定しなかった。
無機フィラー（Ｂ）の添加量が規定の範囲よりも多い比較例５、６は、実施例１〜１２に比べ、外観が悪化し、アニール後の外観がさらに悪化した。良好な成形品が得られなかったため、反射率は測定しなかった。
カーボンブラックを用いた比較例７は赤外光反射率が低く、到達温度が高かった。
多官能グリシジル基含有スチレン系ポリマー（Ｃ）を含まない比較例８は、実施例３〜５に比べてフォギング性が悪かった。
【産業上の利用可能性】
【００７３】
本発明の自動車のランプ部材用ポリエステル樹脂組成物は、意匠性の高い黒色性を実現しながら、太陽光集光による発熱を効果的に抑制し、かつ耐熱性、低ガス性、意匠性に優れるため、特に太陽光集光によるキズ付きが問題となっている自動車のランプ部材用途として用いることができるポリエステル樹脂組成物であり、産業上の利用価値が大きい。